(57)【要約】【課題】薄くかつ軽量で電磁吸収特性に優れた電磁波吸収材料を提供することを目的とする。【解決手段】ＡＣｕ３  Ｂ４  Ｏ１２（Ａはアルカリ土類もしくはアルカリ土類の混合体、ＢはＴｉ、Ｚｒ、Ｈｆ、Ｆｅもしくはこれらの混合体）である組成物を少なくとも一部に用いたことを特徴とする電磁波吸収材料である。【選択図】  なし【特許請求の範囲】
【請求項１】
ＡＣｕ３  Ｂ４  Ｏ１２（Ａはアルカリ土類もしくはアルカリ土類の混合体、ＢはＴｉ、Ｚｒ、Ｈｆ、Ｆｅもしくはこれらの混合体）である組成物を少なくとも一部に用いたことを特徴とする電磁波吸収材料。
【請求項２】
請求項１記載の電磁波吸収材料を誘電体の一部または全部として用いた電波吸収体。
【請求項３】
請求項１記載の電磁波吸収材料を用いた高周波回路。
【請求項４】
請求項１記載の電磁波吸収材料を用いた電子機器。
【請求項５】
請求項１記載の電磁波吸収材料を用いた無線通信機。
【請求項６】
請求項１記載の電磁波吸収材料を用いた無線通信システム。
【発明の詳細な説明】
【０００１】
【発明の属する技術分野】
本発明は、電磁波吸収材料に関する。
【０００２】
【従来の技術】
近年、高度情報化社会の進展に伴い、携帯電話をはじめとする移動体通信の利用が急増している。今後、無線ＬＡＮやＥＴＣなどが更に普及すれば、電波の利用はますます多くなると予想される。また、高速で動作する電子機器の急増に伴い、これらから発生する電磁波もまた急増している。このように、近年電波環境は多様かつ複雑化しており、これらによる電子機器の誤動作や人体への影響といったいわゆる電波障害は年々増加している。
【０００３】
電波障害対策に用いられるものとして電波吸収体がある。電波吸収体は入射した電磁波を内部で熱に変換し透過波および反射波を低減させるものである。良く知られているのは、フェライト焼結体やこれを含んだものであるが、これらは重量が大きくなるため取り扱いが容易ではない。
【０００４】
このため、フェライト以外の材料として誘電体を用い、電波吸収体を軽量化しようという試みがなされてきた。その一例として、カーボンブラック及び炭素繊維を樹脂に配合した組成物を用いたものがある（特許文献１参照。）。
【０００５】
【特許文献１】
特開平１０−２７９８６号公報
【０００６】
【発明が解決しようとする課題】
しかし、これまで知られていた電波吸収体は誘電率および誘電損失が十分には大きくないため、十分な誘電特性を有する誘電体としてデバイスや機器等に用いるためには、厚みが大きくなってしまうため、デバイスや機器の小型・軽量化は困難であった。
【０００７】
本発明は、薄くかつ軽量で電磁波吸収特性に優れた材料とそれを用いた電波吸収体を提供することを目的とする。
【０００８】
【課題を解決するための手段】
この課題を解決するために本発明は、ＡＣｕ３  Ｂ４  Ｏ１２（Ａはアルカリ土類もしくはアルカリ土類の混合体、ＢはＴｉ、Ｚｒ、Ｈｆ、Ｆｅもしくはこれらの混合体）である組成物を少なくとも一部に用いたことを特徴とする電磁波吸収材料である。
【０００９】
上記組成物の電磁波吸収材料を用いた誘電体は、比誘電率の実数部εｒ’が数万から十数万、誘電損失（比誘電率の実数部εｒ’と虚数部εｒ”の比、ｔａｎδ）が０．０１から１０程度とこれまで知られている誘電体と比べてはるかに大きく、薄く軽量の電波吸収体が実現可能である。また、上記組成のＡおよびＢに混合体を用い各々の混合比率を変えることにより、εｒ’、ｔａｎδを調節でき、空間とのインピーダンス整合が可能である。
【００１０】
【発明の実施の形態】
本発明の第１の発明は、ＡＣｕ３  Ｂ４  Ｏ１２（Ａはアルカリ土類もしくはアルカリ土類の混合体、ＢはＴｉ、Ｚｒ、Ｈｆ、Ｆｅもしくはこれらの混合体）である組成物を少なくとも一部に用いたことを特徴とする電磁波吸収材料である。
【００１１】
本発明の第２の発明は、前記第１の発明による電磁波吸収材料を用いた各種デバイス、機器、システムであり、電波吸収体、高周波回路、電子機器、無線通信機、無線通信システム等に用いることができる。
【００１２】
以下、本発明の実施の形態について説明する。
【００１３】
（実施の形態）
本発明の電磁波吸収材料は、誘電体材料として組成がＡＣｕ３  Ｂ４  Ｏ１２（Ａはアルカリ土類もしくはアルカリ土類の混合体、ＢはＴｉ、Ｚｒ、Ｈｆ、Ｆｅもしくはこれらの混合体）である磁器を用いたものである。誘電体材料としてこの磁器のみを用いても良いし、誘電率および誘電損失の調整、または成形性向上などのためにこの磁器を樹脂に配合しても良い。誘電率および誘電損失は、次の（数１）式より導かれる無反射曲線を基に調整する。図１はこの無反射曲線を示した特性図である。
【００１４】
【数１】
2004253640.tif 000002
【００１５】
前記樹脂としては、用途に応じた誘電率、誘電損失、強度、耐熱性、成形性などの特性を有する樹脂を用いることができる。電波吸収体を形成する場合、前記磁器もしくは磁器を前記樹脂に配合した複合誘電体材料を単独で用いても良いし、誘電体層として前記磁器もしくは前記複合誘電体材料を用い、これと電波反射層を積層し電波吸収体を形成しても良い。さらにこれらに付加的な層、たとえば耐環境性を有する表面層を有することも可能である。
【００１６】
この電波吸収体は薄くかつ軽量であるので、これを使用することにより高周波回路や電子機器、無線通信機を小型化、軽量化することができる。
【００１７】
また、室内の壁や天井に施工することも容易であるため、無線を用いた屋内システムにおけるマルチパス等を低減することができ、システムの信頼性を容易に向上させることができる。
【００１８】
さらに、建造物骨組みや壁材にかける重量負荷が小さいため、外壁にこの電波吸収体を用いることも容易である。
【００１９】
【実施例】
以下、本発明の実施例を説明する。
【００２０】
（実施例１）
始めに、炭酸カルシウムＣａＣＯ３  、酸化銅ＣｕＯ  、酸化チタンＴｉＯ２  をモル比で１：３：４となるよう秤量し、ボールミルにて５日間混合、粉砕し、１０００度で４時間、仮焼成した。
【００２１】
次に、この粉体をらいかいきにて粉砕した後、１１００度で６時間、本焼成した。
【００２２】
そして、この粉体を再度、らいかいきにて粉砕した後、エポキシ樹脂に混合比５０重量％で配合し、厚さ０．１ｍｍの複合誘電体シートを得た。
【００２３】
この電波吸収体の反射減衰量を、ネットワークアナライザを用いて測定した。測定結果と従来例（上記特許文献１の実施例２）との比較を、次の（表１）に示す。
【００２４】
【表１】
2004253640.tif 000003
【００２５】
（表１）からわかるように、本実施例による電波吸収体は、従来例と比較して、およそ同じ周波数領域において遜色ない電波吸収能および帯域幅を、はるかに薄い厚みで実現することができる。
【００２６】
（実施例２）
始めに、組成式（Ｃａ０．５  Ｓｒ０．５  ）Ｃｕ３  Ｔｉ４  Ｏ１２となるよう、炭酸カルシウムＣａＣＯ３  と炭酸ストロンチウムＳｒＣＯ３  をモル比で１：１に混合し、この粉体と酸化銅ＣｕＯ  、酸化チタンＴｉＯ２  をモル比で１：３：４となるよう秤量した。この粉体をボールミルにて５日間混合、粉砕し、１０００度で４時間、仮焼成した。
【００２７】
次に、この粉体を、らいかいきにて粉砕した後、有機バインダと有機溶媒を加え、ボールミルにて６日間混合し、ドクターブレード法を用いてベースフィルムに塗布し、グリーンシートとした。
【００２８】
このグリーンシートを１００ｍｍ×１００ｍｍに裁断した後、１１００度で６時間、本焼成し、厚さ５０μｍのシートを得た。
【００２９】
この電波吸収体の反射減衰量を、ネットワークアナライザを用いて測定した。測定結果を、次の（表２）に示す。
【００３０】
【表２】
2004253640.tif 000004
【００３１】
（表２）からわかるように、本実施例による電波吸収体は、高い電波吸収能を維持したまま非常に薄型にすることができる。
【００３２】
【発明の効果】
以上のように本発明によれば、従来と比べて非常に薄く且つ軽量である、電磁波吸収特性に優れた電磁波吸収材料が実現可能となるという有利な効果が得られる。
【図面の簡単な説明】
【図１】本発明の実施の形態による誘電性電波吸収体の無反射曲線を示す特性図
【図１】
2004253640.tif 000005